СТАЛЬНОЙ ЛИСТ ДЛЯ ПРИМЕНЕНИЯ В ГОРЯЧЕЙ ШТАМПОВКЕ, СПОСОБ ЕГО ПОЛУЧЕНИЯ И СПОСОБ ПОЛУЧЕНИЯ ВЫСОКОПРОЧНОЙ ДЕТАЛИ

1. Стальной лист для применения в горячей штамповке, имеющий следующий химический состав, мас.
C
0,05-0,40
Si
0,001-0,02
Mn
0,1-3
Al
0,0002-0,005
Ti
0,0005-0,01
O0,003-0,03
один или более из Cr и Mo: 0,005-2% в сумме,
остальное Fe и неизбежные примеси,
причем средний диаметр распределенных в стальном листе частиц композитных оксидов на основе Fe-Mn составляет от 0,1 до 15 мкм.
2. Стальной лист по п.1, который дополнительно содержит компоненты, входящие в одну или более из трех групп (a)-(c), мас.:
(a) B
0,0005-0,01%
(b) один или более из Nb, V, W и Co в сумме
0,005-1
(c) один или более из Ni и Cu в сумме
0,005-2
3. Стальной лист по п1 или 2, в котором вокруг указанных частиц композитных оксидов имеются пустоты.
4. Стальной лист по п.1 или 2, в котором пустоты вокруг указанных частиц композитных оксидов имеют средние размеры от 10 до 100% от среднего размера указанных частиц композитных оксидов.
5. Стальной лист по п.1 или 2, в котором стальной лист плакируют любым из способов нанесения алюминиевого покрытия, нанесения цинково-алюминиевого покрытия и нанесения цинкового покрытия.
6. Способ получения стального листа для применения в горячей штамповке, включающий горячую прокатку сляба с химическим составом, указанным в п.1 или 2, причем черновую прокатку сляба проводят со степенью обжатия 70% или выше, а чистовую прокатку сляба - со степенью обжатия 70% или выше.
7. Способ по п.6, дополнительно включающий травление горячекатаного стального листа, который был получен горячей прокаткой, и холодную прокатку стального листа со степенью обжатия 30% или выше.
8. Способ по п.7, дополнительно включающий отжиг холоднокатаного стального листа, который был получен холодной прокаткой.
3
9. Способ получения высокопрочной детали, используя стальной лист для применения в горячей штамповке, включающий нагрев стального листа по п.1 или 2 до температуры аустенитной области Ac или выше, затем начало деформирования стального листа посредством матрицы и охлаждение стального листа в матрице после формования для закалки.